(57)【特許請求の範囲】
【請求項１】
（Ａ）２５℃で液状のオルガノポリシロキサン                        １００質量部、
（Ｂ）平均粒子径が１〜８μｍである酸化アルミニウム粉末    ５０〜６００質量部、
および
（Ｃ）平均粒子径が１０μｍを超え、５０μｍ以下である水酸化アルミニウム粉末  １００〜５００質量部
から少なくともなる熱伝導性シリコーン組成物。
【請求項２】
（Ａ）成分の２５℃における粘度が１００〜１，０００，０００ｍＰａ・ｓである、請求項１記載の熱伝導性シリコーン組成物。
【請求項３】
さらに、（Ｄ）アルコキシシラン｛（Ａ）成分１００質量部に対して、１〜１００質量部｝を含有することを特徴とする、請求項１又は２記載の熱伝導性シリコーン組成物。
【請求項４】
さらに、（Ｅ）シリカ系充填剤｛（Ａ）成分１００質量部に対して、１〜５０質量部｝を含有することを特徴とする、請求項１〜３のいずれかに記載の熱伝導性シリコーン組成物。
【請求項５】
（Ａ）成分が、一分子中に少なくとも２個のアルケニル基を有するオルガノポリシロキサンであり、さらに、（Ｆ）一分子中に少なくとも２個のケイ素原子結合水素原子を有するオルガノポリシロキサン｛（Ａ）成分中のアルケニル基１モルに対して、本成分中のケイ素原子結合水素原子が０．１〜１０モルとなる量｝、および（Ｇ）触媒量の白金系触媒を含有する、請求項１〜４のいずれか記載の熱伝導性シリコーン組成物。
【発明の詳細な説明】
【技術分野】
【０００１】
本発明は熱伝導性シリコーン組成物に関する。
【背景技術】
【０００２】
トランジスター、ＩＣ、メモリー素子等の電子部品を登載したプリント回路基板やハイブリッドＩＣの高密度・高集積化にともなって、これらを効率よく放熱するために、熱伝導性シリコーン組成物が使用されている。この熱伝導性シリコーン組成物として、特許文献１には、オルガノポリシロキサン、平均粒子径が１０μｍ以下である水酸化アルミニウム粉末、酸化アルミニウム粉末、白金又は白金化合物、および硬化剤からなる熱伝導性シリコーンゴム組成物が提案され、特許文献２には、平均粒子径が０.５〜５μｍである水酸化アルミニウム粉末と平均粒子径が６〜２０μｍである水酸化アルミニウム粉末とからなり、混合後の平均粒子径が１〜１５μｍである水酸化アルミニウム粉末混合物、オルガノポリシロキサン、および平均粒子径が０.５〜１００μｍである酸化アルミニウム粉末からなる熱伝導性シリコーングリース組成物が提案され、特許文献３には、分子中に少なくとも２個のアルケニル基を有するオルガノポリシロキサン、ケイ素原子結合水素原子を少なくとも２個有するオルガノポリシロキサン、７０質量％以上が水酸化アルミニウム粉末で占められる熱伝導性充填材、および白金系触媒からなる熱伝導性シリコーン組成物が提案され、また、特許文献４には、一分子中に少なくとも２個のアルケニル基を有するオルガノポリシロキサン、ケイ素原子結合水素原子を少なくとも２個有するオルガノポリシロキサン、熱伝導性充填材の総質量部のうち２５質量％以上が酸化アルミニウム粉末で占められ、６０質量％以上が水酸化アルミニウム粉末で占められる熱伝導性充填材、および白金系触媒からなる熱伝導性シリコーン組成物が提案されている。
【０００３】
しかし、上記文献には、平均粒子径が１０μｍを超える水酸化アルミニウム粉末と平均粒子径が１０μｍ以下である酸化アルミニウム粉末を含有する熱伝導性シリコーン組成物についての具体的な記載がなく、また、上記文献で提案されている熱伝導性シリコーン組成物は、チキソ性が大きいため、流動性が乏しいという課題がある。
【先行技術文献】
【特許文献】
【０００４】
【特許文献１】特開平０５−１４０４５６号公報
【特許文献２】特開２０１０−１００６６５号公報
【特許文献３】特開２０１１−０８９０７９号公報
【特許文献４】特開２０１１−１７８８２１号公報
【発明の概要】
【発明が解決しようとする課題】
【０００５】
本発明の目的は、チキソ性が小さく、低比重で高熱伝導性を有する熱伝導性シリコーン組成物を提供することにある。
【課題を解決するための手段】
【０００６】
本発明の熱伝導性シリコーン組成物は、
（Ａ）２５℃で液状のオルガノポリシロキサン                        １００質量部、
（Ｂ）平均粒子径が１０μｍ以下である酸化アルミニウム粉末    ５０〜６００質量部、
および
（Ｃ）平均粒子径が１０μｍを超える水酸化アルミニウム粉末  １００〜５００質量部
から少なくともなることを特徴とする。
【発明の効果】
【０００７】
本発明の熱伝導性シリコーン組成物は、チキソ性が小さく、低比重で熱伝導性が良好であるという特徴がある。
【発明を実施するための形態】
【０００８】
本発明の熱伝導性シリコーン組成物を詳細に説明する。
（Ａ）成分は本組成物の主剤であり、２５℃で液状のオルガノポリシロキサンである。（Ａ）成分中のケイ素原子に結合している基としては、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基等の直鎖状アルキル基；イソプロピル基、ターシャリーブチル基、イソブチル基、２−メチルウンデシル基、１−ヘキシルヘプチル基等の分岐鎖状アルキル基；シクロペンチル基、シクロヘキシル基、シクロドデシル基等の環状アルキル基；ビニル基、アリル基、ブテニル基、ペンテニル基、ヘキセニル基等のアルケニル基；フェニル基、トリル基、キシリル基等のアリール基；ベンジル基、フェネチル基、２−(２,４,６−トリメチルフェニル)プロピル基等のアラルキル基；３,３,３−トリフルオロプロピル基、３−クロロプロピル基等のハロゲン置換アルキル基等の非置換またはハロゲン置換の一価炭化水素基；さらには少量の水酸基；メトキシ基、エトキシ基等のアルコキシ基が例示され、好ましくは、アルキル基、アルケニル基、アリール基であり、特に好ましくは、メチル基、ビニル基、フェニル基である。
【０００９】
このような（Ａ）成分の分子構造は限定されず、例えば、直鎖状、分岐鎖状、一部分岐を有する直鎖状、樹枝状（デンドリマー状）が挙げられ、好ましくは直鎖状、一部分岐を有する直鎖状である。（Ａ）成分は、これらの分子構造を有する単一の重合体、これらの分子構造からなる共重合体、又はこれらの重合体の混合物であってもよい。
【００１０】
また、（Ａ）成分は２５℃において液状であれば、その粘度は限定されない。本組成物からのオイルブリードを抑制でき、また、本組成物の取扱作業性を向上できることから、（Ａ）成分の２５℃における粘度は、好ましくは、１００〜１,０００,０００ｍＰa・ｓの範囲内であり、さらに好ましくは、２００〜１,０００,０００ｍＰa・ｓの範囲内であり、より好ましくは、２００〜５００,０００ｍＰa・ｓの範囲内であり、特に好ましくは、３００〜１００,０００ｍＰa・ｓの範囲内である。
【００１１】
このような（Ａ）成分としては、分子鎖両末端トリメチルシロキシ基封鎖ジメチルポリシロキサン、分子鎖両末端ジメチルビニルシロキシ基封鎖ジメチルポリシロキサン、分子鎖両末端メチルフェニルビニルシロキシ基封鎖ジメチルポリシロキサン、分子鎖両末端トリメチルシロキシ基封鎖ジメチルシロキサン・メチルフェニルシロキサン共重合体、分子鎖両末端ジメチルビニルシロキシ基封鎖ジメチルシロキサン・メチルフェニルシロキサン共重合体、分子鎖両末端トリメチルシロキシ基封鎖ジメチルシロキサン・メチルビニルシロキサン共重合体、分子鎖両末端ジメチルビニルシロキシ基封鎖ジメチルシロキサン・メチルビニルシロキサン共重合体、分子鎖両末端ジメチルビニルシロキシ基封鎖メチル(３,３,３−トリフルオロプロピル)ポリシロキサン、分子鎖両末端シラノール基封鎖ジメチルシロキサン・メチルビニルシロキサン共重合体、分子鎖両末端シラノール基封鎖ジメチルポリシロキサン、分子鎖両末端シラノール基封鎖ジメチルシロキサン・メチルフェニルシロキサン共重合体、式：ＣＨ３ＳiＯ３/２で表されるシロキサン単位と式：(ＣＨ３)２ＳiＯ２/２で表されるシロキサン単位からなるオルガノポリシロキサン、式：Ｃ６Ｈ５ＳiＯ３/２で表されるシロキサン単位と式：(ＣＨ３)２ＳiＯ２/２で表されるシロキサン単位からなるオルガノポリシロキサン、式：(ＣＨ３)３ＳiＯ１/２で表されるシロキサン単位と式：ＣＨ３ＳiＯ３/２で表されるシロキサン単位と式：(ＣＨ３)２ＳiＯ２/２で表されるシロキサン単位からなるオルガノポリシロキサン、式：(ＣＨ３)３ＳiＯ１/２で表されるシロキサン単位と式：(ＣＨ３)２(ＣＨ２＝ＣＨ)ＳiＯ１/２で表されるシロキサン単位と式：ＣＨ３ＳiＯ３/２で表されるシロキサン単位と式：(ＣＨ３)２ＳiＯ２/２で表されるシロキサン単位からなるオルガノポリシロキサン、およびこれらの２種以上の混合物が例示される。
【００１２】
（Ｂ）成分は本組成物に熱伝導性を付与するための酸化アルミニウム粉末である。（Ｂ）成分の平均粒子径は１０μｍ以下であり、本組成物の取扱作業性をさらに向上できることから、好ましくは、１〜８μｍの範囲内である。（Ｂ）成分の形状は限定されず、破砕状、丸み状、球状が例示される。
【００１３】
本組成物の熱伝導性および取扱作業性を向上できることから、（Ｂ）成分の含有量は、（Ａ）成分１００質量部に対して、５０〜６００質量部の範囲内である。
【００１４】
（Ｃ）成分は本組成物に熱伝導性を付与し、本組成物の比重を低下させるための平均粒子径が１０μｍを超える水酸化アルミニウム粉末である。本組成物の取扱作業性をさらに向上でき、また、本組成物のチキソ性をさらに抑制できることから、（Ｃ）成分の平均粒子径は、１０μｍを超え、５０μｍ以下の範囲内であることが好ましい。（Ｃ）成分の形状は限定されず、破砕状、丸み状、球状が例示される。
【００１５】
本組成物の熱伝導性および取扱作業性を向上できることから、（Ｃ）成分の含有量は、（Ａ）成分１００質量部に対して、１００〜５００質量部の範囲内であり、好ましくは、１００〜４００質量部の範囲内である。
【００１６】
本組成物には、本発明の目的を損なわない限り、その他任意の成分として、（Ｄ）アルコキシシランを含有してもよい。（Ｄ）成分は、本組成物の取扱作業性を低下させないで、（Ｂ）成分および（Ｃ）成分を高充填するための成分である。このような（Ｄ）成分としては、メチルトリメトキシシラン、メチルトリエトキシシラン、ジメチルジメトキシシラン、エチルトリメトキシシラン、エチルトリエトキシシラン、ヘキシルトリメトキシシラン、ヘプチルトリメトキシシラン、オクチルトリメトキシシラン、ビニルトリメトキシシラン、アリルトリメトキシシランが例示される。
【００１７】
（Ｂ）成分および（Ｃ）成分を多量に含有した場合でも、本組成物の取扱作業性および耐熱性を低下させないことから、（Ｄ）成分の含有量は、（Ａ）成分１００質量部に対して、好ましくは、１〜１００質量部の範囲内であり、特に好ましくは、３〜５０質量部の範囲内である。
【００１８】
さらに、本組成物には、本発明の目的を損なわない限り、その他任意の成分として、（Ｅ）シリカ系充填剤を含有してもよい。このような（Ｅ）成分としては、ヒュームドシリカ、溶融シリカ、沈降性シリカ等のシリカ微粉末；これらの表面を、アルコキシシラン、クロロシラン、シラザン等の有機ケイ素化合物により疎水化処理したシリカ微粉末が例示される。また、（Ｅ）成分のＢＥＴ比表面積は限定されないが、（Ｂ）成分および（Ｃ）成分の沈降分離をより抑制できることから、好ましくは、５０ｍ２／ｇ以上であり、特に好ましくは、１００ｍ２／ｇ以上である。
【００１９】
本組成物の粘度が低い場合でも、（Ｂ）成分および（Ｃ）成分の沈降分離を抑制でき、また、本組成物の著しい粘度の上昇を抑制できることから、（Ｅ）成分の含有量は、（Ａ）成分１００質量部に対して、好ましくは、１〜５０質量部の範囲内であり、さらに好ましくは、１〜３０質量部の範囲内であり、特に好ましくは、１〜１５質量部の範囲内である。
【００２０】
本組成物において、（Ａ）成分のオルガノポリシロキサンが、一分子中に少なくとも２個のアルケニル基を有する場合、本組成物に架橋剤を配合して、ヒドロシリル化反応により増粘もしくは架橋することができる。この架橋剤としては、（Ｆ）一分子中に少なくとも２個のケイ素原子結合水素原子を有するオルガノポリシロキサン、および（Ｇ）白金系触媒が例示される。
【００２１】
（Ｆ）成分のオルガノポリシロキサンは、一分子中に少なくとも２個のケイ素原子結合水素原子を有するものである。（Ｆ）成分中の水素原子以外のケイ素原子に結合する基としては、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基等の直鎖状アルキル基；イソプロピル基、ターシャリーブチル基、イソブチル基、２−メチルウンデシル基、１−ヘキシルヘプチル基等の分岐鎖状アルキル基；シクロペンチル基、シクロヘキシル基、シクロドデシル基等の環状アルキル基；フェニル基、トリル基、キシリル基等のアリール基；ベンジル基、フェネチル基、２−(２,４,６−トリメチルフェニル)プロピル基等のアラルキル基；さらには、３,３,３−トリフルオロプロピル基、３−クロロプロピル基等の脂肪族不飽和結合を有さない非置換もしくはハロゲン置換の一価炭化水素基が例示され、好ましくは、アルキル基、アリール基であり、特に好ましくは、メチル基、フェニル基である。このような（Ｆ）成分の分子構造としては、直鎖状、分岐状、環状、網状、一部分岐を有する直鎖状が例示され、好ましくは直鎖状である。（Ｆ）成分の２５℃における粘度としては、１〜５００,０００ｍＰa・ｓの範囲内であることが好ましく、特に、５〜１００,０００ｍＰa・ｓの範囲内であることが好ましい。
【００２２】
このような（Ｆ）成分としては、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端トリメチルシロキシ基封鎖ジメチルシロキサン・メチルハイドロジェンシロキサン・メチルフェニルシロキサン共重合体、分子鎖両末端ジメチルハイドロジェンシロキシ基封鎖ジメチルポリシロキサン、分子鎖両末端ジメチルハイドロジェンシロキシ基封鎖ジメチルシロキサン・メチルフェニルシロキサン共重合体、分子鎖両末端ジメチルハイドロジェンシロキシ基封鎖メチルフェニルポリシロキサン、式：(ＣＨ３)３ＳｉＯ１/２で示されるシロキサン単位と式：(ＣＨ３)２ＨＳｉＯ１/２で示されるシロキサン単位と式：ＳｉＯ４/２で示されるシロキサン単位からなるオルガノポリシロキサン、式：(ＣＨ３)２ＨＳｉＯ１/２で示されるシロキサン単位と式：ＳｉＯ４/２で示されるシロキサン単位からなるオルガノポリシロキサン、式：(ＣＨ３)ＨＳｉＯ２/２で示されるシロキサン単位と式：(ＣＨ３)ＳｉＯ３/２で示されるシロキサン単位または式：ＨＳｉＯ３/２で示されるシロキサン単位からなるオルガノポリシロキサン、およびこれらの二種以上の混合物が例示される。
【００２３】
（Ｆ）成分の含有量は、（Ａ）成分中のアルケニル基１モルに対して、本成分中のケイ素原子結合水素原子が０.１〜１０モルの範囲内となる量であり、好ましくは、０.５〜５モルの範囲内となる量である。
【００２４】
（Ｇ）成分の白金系触媒はヒドロシリル化反応を促進する触媒である。このような（Ｇ）成分としては、白金微粉末、白金黒、白金坦持シリカ微粉末、白金坦持活性炭、塩化白金酸、四塩化白金、塩化白金酸のアルコール溶液、白金とオレフィンの錯体、白金とアルケニルシロキサンの錯体が例示される。
【００２５】
（Ｇ）成分の含有量は触媒量であり、具体的には、（Ａ）成分に対して本成分中の白金金属が質量単位で０.１〜５００ｐｐｍの範囲内となる量であることが好ましく、さらに１〜５０ｐｐｍの範囲内となる量であることが好ましい。
【００２６】
さらに、上記の架橋剤を含有する組成物の貯蔵安定性および取扱作業性を向上させるために、さらに反応抑制剤を含有してもよい。この反応抑制剤としては、３−メチル−１−ブチン−３−オール、３,５−ジメチル−１−ヘキシン−３−オール、３−フェニル−１−ブチン−３−オール等のアルキンアルコール；３−メチル−３−ペンテン−１−イン、３,５−ジメチル−３−ヘキセン−１−イン等のエンイン化合物；１,３,５,７−テトラメチル−１,３,５,７−テトラビニルシクロテトラシロキサン、１,３,５,７−テトラメチル−１,３,５,７−テトラヘキセニルシクロテトラシロキサン、ベンゾトリアゾールが例示される。この反応抑制剤の含有量は限定されないが、本組成物に対して質量単位で１０〜５０,０００ｐｐｍの範囲内であることが好ましい。
【００２７】
さらに、本組成物には、本発明の目的を損なわない限り、その他任意の成分として、例えば、酸化マグネシウム、酸化チタン、酸化ベリリウム等の酸化アルミニウム以外の金属酸化物；水酸化マグネシウム等の水酸化アルミニウム以外の金属水酸化物；窒化アルミニウム、窒化ケイ素、窒化ホウ素等の窒化物；炭化ホウ素、炭化チタン、炭化ケイ素等の炭化物；グラファイト、黒鉛等の石墨；アルミニウム、銅、ニッケル、銀等の金属、およびこれらの混合物からなる熱伝導性充填剤；その他、顔料、染料、蛍光染料、耐熱添加剤、トリアゾール系化合物以外の難燃性付与剤、可塑剤を含有してもよい。
【実施例】
【００２８】
本発明の熱伝導性シリコーン組成物を実施例により詳細に説明する。なお、実施例中の特性は２５℃における値である。また、熱伝導性シリコーン組成物の特性を次のようにして測定した。
【００２９】
［シリコーンゴムの硬さ］
熱伝導性シリコーンゴム組成物を１５０℃で１時間加熱することにより熱伝導性シリコンゴムを作製した。このシリコーンゴムの硬さを、ＪＩＳ  Ｋ  ６２５３-1997「加硫ゴム及び熱可塑性ゴムの硬さ試験方法」で規定のタイプＡデュロメータにより測定した。
【００３０】
［熱伝導性シリコーン組成物の粘度とチキソ性］
熱伝導性シリコーン組成物の粘度をＴＡインスツルメンツ社製レオメーター（ＡＲ５５０）を用いて測定した。ジオメトリーとして直径２０ｍｍのパラレルプレートを用い、ギャップ２００μｍ、シェアレイト１０.０（１／ｓ）の条件で測定した。また、シェアレイト２.０（１／ｓ）の条件で測定した場合の粘度に対するシェアレイト１０.０（１／ｓ）の条件で測定した場合の粘度の比をチキソ性として示した。
【００３１】
［熱伝導性シリコーン組成物の熱伝導率］
熱伝導性シリコーン組成物を６０ｍｍ×１５０ｍｍ×２５ｍｍの容器に充填し、脱泡した後、その表面を厚さ１０μｍのポリ塩化ビニリデンフィルムで被覆した後、該フィルムを介して迅速熱伝導率計ＱＴＭ−５００（京都電子工業株式会社製）を用いて熱伝導性シリコーン組成物の熱伝導率を測定した。
【００３２】
［熱伝導性シリコーン組成物の比重］
熱伝導性シリコーン組成物の比重をＪＩＳ  Ｋ  ６２２０−１：2001「ゴム用配合剤−試験方法−」で規定の方法に準じて測定した。
【００３３】
［実施例１］
２５℃における粘度が４００ｍＰa・ｓである分子鎖両末端ジメチルビニルシロキシ基封鎖ジメチルポリシロキサン１００質量部、平均粒子径２μｍの酸化アルミニウム粉末２２０質量部、平均粒子径１８μｍの水酸化アルミニウム粉末２２０質量部、およびメチルトリメトキシシラン３質量部を室温で３０分間予備混合した後、減圧下、１５０℃で６０分間加熱混合した。その後、室温まで冷却して熱伝導性シリコーングリース組成物を調製した。この熱伝導性シリコーングリース組成物の特性を表１に示した。
【００３４】
［実施例２］
２５℃における粘度が４００ｍＰa・ｓである分子鎖両末端ジメチルビニルシロキシ基封鎖ジメチルポリシロキサン１００質量部、平均粒子径２μｍの酸化アルミニウム粉末２２０質量部、平均粒子径１８μｍの水酸化アルミニウム粉末２２０質量部、およびメチルトリメトキシシラン３質量部を室温で３０分間予備混合した後、減圧下、１５０℃で６０分間加熱混合した。その後、室温まで冷却してシリコーンゴムベースを調製した。
【００３５】
次に、上記シリコーンゴムベースに、粘度５ｍＰａ・ｓの分子鎖両末端トリメチルシロキシ基封鎖ジメチルシロキサン・メチルハイドロジェンシロキサン共重合体１.０質量部（シリコーンゴムベースに含まれている上記ジメチルポリシロキサン中のビニル基１モルに対して、本成分中のケイ素原子結合水素原子が０.９モルとなる量）、２−フェニル−３−ブチン−２−オール０.３質量部、および白金の１,３−ジビニルテトラメチルジシロキサン錯体（シリコーンゴムベースに含まれている上記ジメチルポリシロキサンに対して、本成分中の白金金属が質量単位で１０ｐｐｍとなる量）を添加し、室温で均一に混合して熱伝導性シリコーンゴム組成物を調製した。この熱伝導性シリコーンゴム組成物および熱伝導性シリコーンゴムの特性を表１に示した。
【００３６】
［実施例３］
２５℃における粘度が４００ｍＰa・ｓである分子鎖両末端ジメチルビニルシロキシ基封鎖ジメチルポリシロキサン１００質量部、平均粒子径２μｍの酸化アルミニウム粉末２８０質量部、平均粒子径１８μｍの水酸化アルミニウム粉末１１５質量部、ヘキサメチルジシラザンで表面を疎水化処理したＢＥＴ比表面積２００ｍ２／ｇのヒュームドシリカ１０質量部、およびメチルトリメトキシシラン３０質量部を室温で３０分間予備混合した後、減圧下、１５０℃で６０分間加熱混合した。その後、室温まで冷却してシリコーンゴムベースを調製した。
【００３７】
次に、上記シリコーンゴムベースに、粘度２０ｍＰａ・ｓの分子鎖両末端トリメチルシロキシ基封鎖ジメチルシロキサン・メチルハイドロジェンシロキサン共重合体９.０質量部（シリコーンゴムベースに含まれている上記ジメチルポリシロキサン中のビニル基１モルに対して、本成分中のケイ素原子結合水素原子が０.６モルとなる量）、２−フェニル−３−ブチン−２−オール０.５質量部、および白金の１,３−ジビニルテトラメチルジシロキサン錯体（シリコーンゴムベースに含まれている上記ジメチルポリシロキサンに対して、本成分中の白金金属が質量単位で５ｐｐｍとなる量）を添加し、室温で均一に混合して熱伝導性シリコーンゴム組成物を調製した。この熱伝導性シリコーンゴム組成物および熱伝導性シリコーンゴムの特性を表１に示した。
【００３８】
［実施例４］
２５℃における粘度が４００ｍＰa・ｓである分子鎖両末端ジメチルビニルシロキシ基封鎖ジメチルポリシロキサン１００質量部、平均粒子径２μｍの酸化アルミニウム粉末６０質量部、平均粒子径２５μｍの水酸化アルミニウム粉末４００質量部、およびメチルトリメトキシシラン１０質量部を室温で３０分間予備混合した後、減圧下、１５０℃で６０分間加熱混合した。その後、室温まで冷却してリコーンゴムベースを調製した。
【００３９】
次に、上記シリコーンゴムベースに、粘度２０ｍＰａ・ｓの分子鎖両末端トリメチルシロキシ基封鎖ジメチルシロキサン・メチルハイドロジェンシロキサン共重合体１３.０質量部（シリコーンゴムベースに含まれている上記ジメチルポリシロキサン中のビニル基１モルに対して、本成分中のケイ素原子結合水素原子が０.７モルとなる量）、２−フェニル−３−ブチン−２−オール０.５質量部、および白金の１,３−ジビニルテトラメチルジシロキサン錯体（シリコーンゴムベースに含まれている上記ジメチルポリシロキサンに対して、本成分中の白金金属が質量単位で５ｐｐｍとなる量）を添加し、室温で均一に混合して熱伝導性シリコーンゴム組成物を調製した。この熱伝導性シリコーンゴム組成物および熱伝導性シリコーンゴムの特性を表１に示した。
【００４０】
［実施例５］
２５℃における粘度が４００ｍＰa・ｓである分子鎖両末端ジメチルビニルシロキシ基封鎖ジメチルポリシロキサン１００質量部、平均粒子径２μｍの酸化アルミニウム粉末５０質量部、平均粒子径３５μｍの水酸化アルミニウム粉末１９０質量部、およびメチルトリメトキシシラン５質量部を室温で３０分間予備混合した後、減圧下、１５０℃で６０分間加熱混合した。その後、室温まで冷却してシリコーンゴムベースを調製した。
【００４１】
次に、上記シリコーンゴムベースに、粘度５ｍＰａ・ｓの分子鎖両末端トリメチルシロキシ基封鎖ジメチルシロキサン・メチルハイドロジェンシロキサン共重合体１.０質量部（シリコーンゴムベースに含まれている上記ジメチルポリシロキサン中のビニル基１モルに対して、本成分中のケイ素原子結合水素原子が１.２モルとなる量）、２−フェニル−３−ブチン−２−オール０.５質量部、および白金の１,３−ジビニルテトラメチルジシロキサン錯体（シリコーンゴムベースに含まれている上記ジメチルポリシロキサンに対して、本成分中の白金金属が質量単位で５ｐｐｍとなる量）を添加し、室温で均一に混合して熱伝導性シリコーンゴム組成物を調製した。この熱伝導性シリコーンゴム組成物および熱伝導性シリコーンゴムの特性を表１に示した。
【００４２】
［実施例６］
２５℃における粘度が４００ｍＰa・ｓである分子鎖両末端ジメチルビニルシロキシ基封鎖ジメチルポリシロキサン１００質量部、平均粒子径８μｍの酸化アルミニウム粉末５００質量部、平均粒子径２５μｍの水酸化アルミニウム粉末３００質量部、およびメチルトリメトキシシラン１０質量部を室温で３０分間予備混合した後、減圧下、１５０℃で６０分間加熱混合した。その後、室温まで冷却してシリコーンゴムベースを調製した。
【００４３】
次に、上記シリコーンゴムベースに、粘度５ｍＰａ・ｓの分子鎖両末端トリメチルシロキシ基封鎖ジメチルシロキサン・メチルハイドロジェンシロキサン共重合体１.０質量部、粘度１０ｍＰａ・ｓの分子鎖両末端ジメチルハイドロジェンシロキシ基封鎖ジメチルシロキサン４.０質量部（シリコーンゴムベースに含まれている上記ジメチルポリシロキサン中のビニル基１モルに対して、本成分中のケイ素原子結合水素原子が０.６モルとなる量）、２−フェニル−３−ブチン−２−オール０.５質量部、および白金の１,３−ジビニルテトラメチルジシロキサン錯体（シリコーンゴムベースに含まれている上記ジメチルポリシロキサンに対して、本成分中の白金金属が質量単位で５ｐｐｍとなる量）を添加し、室温で均一に混合して熱伝導性シリコーンゴム組成物を調製した。この熱伝導性シリコーンゴム組成物および熱伝導性シリコーンゴムの特性を表１に示した。
【００４４】
［比較例１］
２５℃における粘度が４００ｍＰa・ｓである分子鎖両末端ジメチルビニルシロキシ基封鎖ジメチルポリシロキサン１００質量部、平均粒子径２μｍの酸化アルミニウム粉末８０質量部、平均粒子径２μｍの水酸化アルミニウム粉末２００質量部、およびメチルトリメトキシシラン１０質量部を室温で３０分間予備混合した後、減圧下、１５０℃で６０分間加熱混合した。その後、室温まで冷却して熱伝導性シリコーングリース組成物を調製した。この熱伝導性シリコーングリース組成物の特性を表１に示した。
【００４５】
［比較例２］
２５℃における粘度が４００ｍＰa・ｓである分子鎖両末端ジメチルビニルシロキシ基封鎖ジメチルポリシロキサン１００質量部、平均粒子径８μｍの酸化アルミニウム粉末６００質量部、およびメチルトリメトキシシラン１０質量部を室温で３０分間予備混合した後、減圧下、１５０℃で６０分間加熱混合した。その後、室温まで冷却してシリコーンゴムベースを調製した。
【００４６】
次に、上記シリコーンゴムベースに、粘度５ｍＰａ・ｓの分子鎖両末端トリメチルシロキシ基封鎖ジメチルシロキサン・メチルハイドロジェンシロキサン共重合体３.０質量部（シリコーンゴムベースに含まれている上記ジメチルポリシロキサン中のビニル基１モルに対して、本成分中のケイ素原子結合水素原子が１.０モルとなる量）、２−フェニル−３−ブチン−２−オール０.５質量部、および白金の１,３−ジビニルテトラメチルジシロキサン錯体（シリコーンゴムベースに含まれている上記ジメチルポリシロキサンに対して、本成分中の白金金属が質量単位で５ｐｐｍとなる量）を添加し、室温で均一に混合して熱伝導性シリコーンゴム組成物を調製した。この熱伝導性シリコーンゴム組成物および熱伝導性シリコーンゴムの特性を表１に示した。
【００４７】
［比較例３］
２５℃における粘度が４００ｍＰa・ｓである分子鎖両末端ジメチルビニルシロキシ基封鎖ジメチルポリシロキサン１００質量部、平均粒子径８μｍの酸化アルミニウム粉末６０質量部、平均粒子径２μｍの水酸化アルミニウム粉末６０質量部、およびメチルトリメトキシシラン１０質量部を室温で３０分間予備混合した後、減圧下、１５０℃で６０分間加熱混合した。その後、室温まで冷却してシリコーンゴムベースを調製した。
【００４８】
次に、上記シリコーンゴムベースに、粘度５ｍＰａ・ｓの分子鎖両末端トリメチルシロキシ基封鎖ジメチルシロキサン・メチルハイドロジェンシロキサン共重合体３.０質量部（シリコーンゴムベースに含まれている上記ジメチルポリシロキサン中のビニル基１モルに対して、本成分中のケイ素原子結合水素原子が１.０モルとなる量）、２−フェニル−３−ブチン−２−オール０.５質量部、および白金の１,３−ジビニルテトラメチルジシロキサン錯体（シリコーンゴムベースに含まれている上記ジメチルポリシロキサンに対して、本成分中の白金金属が質量単位で５ｐｐｍとなる量）を添加し、室温で均一に混合して熱伝導性シリコーンゴム組成物を調製した。この熱伝導性シリコーンゴム組成物および熱伝導性シリコーンゴムの特性を表１に示した。
【００４９】
【表１】
0005940325.tif 000002
【産業上の利用可能性】
【００５０】
本発明の熱伝導性シリコーン組成物は、チキソ性が小さく、低比重で高熱伝導性を有するので、軽量化の要求や、高温下での耐久性が要求される車載電子部品用の放熱材料として好適である。